(57)【要約】【課題】消臭機能並びに帯電防止機能、吸湿機能、及び発熱機能並びに抗菌機能が付与され各機能の性能耐久性に優れた機能性布帛の製造方法を提供する。【解決手段】繊維布帛において、布帛を構成する糸の少なくとも一部にラジカル重合性モノマーとしてカルボキシル基またはスルホン酸基がグラフト重合され塩基性ガス消臭機能が付与された糸を含む機能性布帛、また、ラジカル重合性モノマーとしてアミノ基がグラフト重合され酸性ガス消臭機能が付与された糸を含む機能性布帛、さらに、ラジカル重合性モノマーとしてカルボキシル基またはスルホン酸基がグラフト重合された後、アルカリ金属塩処理によって帯電防止機能、吸湿機能、発熱機能が付与された糸を含む機能性布帛、そして、ラジカル重合性モノマーとしてカルボキシル基またはスルホン酸基がグラフト重合された後、銀イオン交換処理によって抗菌機能が付与された糸を含む機能性布帛の製造方法。【選択図】なし【特許請求の範囲】
【請求項１】
繊維布帛において、布帛を構成する糸の少なくとも一部は、ラジカル重合性モノマーとしてカルボキシル基またはスルホン酸基がグラフト重合され塩基性ガス消臭機能が付与された糸を含むことを特徴とする機能性布帛の製造方法。
【請求項２】
繊維布帛において、布帛を構成する糸の少なくとも一部は、ラジカル重合性モノマーとしてアミノ基がグラフト重合され酸性ガス消臭機能が付与された糸を含むことを特徴とする機能性布帛の製造方法。
【請求項３】
繊維布帛において、布帛を構成する糸の少なくとも一部は、ラジカル重合性モノマーとしてカルボキシル基またはスルホン酸基がグラフト重合された後、アルカリ金属塩処理によって帯電防止機能、吸湿機能、及び発熱機能が付与された糸を含むことを特徴とする機能性布帛の製造方法。
【請求項４】
繊維布帛において、布帛を構成する糸の少なくとも一部は、ラジカル重合性モノマーとしてカルボキシル基またはスルホン酸基がグラフト重合された後、銀イオン交換処理によって抗菌機能が付与された糸を含むことを特徴とする機能性布帛の製造方法。
【請求項５】
前記ラジカル重合性モノマーがグラフト重合される糸が、ポリエステル糸である請求項１〜４のいずれか１項に記載の機能性布帛の製造方法。
【請求項６】
前記ポリエステル糸に電子線を照射する電子線照射工程と、前記ポリエステル糸にラジカル重合性モノマーを接触させる接触工程と、前記接触工程後の前記ポリエステル糸を８０℃〜１４０℃の範囲の温度で加熱することで、前記ラジカル重合性モノマーを前記ポリエステル糸に重合させるグラフト重合工程と、を含み、前記電子線照射工程、前記接触工程及び前記グラフト重合工程が不活性雰囲気で連続で実施された請求項５に記載の機能性布帛の製造方法。
【請求項７】
請求項１〜６のいずれか１項に記載の製造方法により得られた機能性布帛。
【発明の詳細な説明】
【技術分野】
【０００１】
本発明は、布帛を構成する糸の少なくとも一部にラジカル重合性モノマーがグラフト重合処理され、消臭機能、帯電防止機能、吸湿機能、発熱機能、抗菌機能が付与され各機能の性能耐久性に優れた機能性布帛の製造方法に関する。
【背景技術】
【０００２】
従来から、糸の改質を行う技術は数多く提案されており、その中の一方法としてグラフト重合反応により機能性を付与する方法が公知である。
【０００３】
特許文献１には、放射線グラフト重合を用いて、重合性ビニルモノマーをグラフト重合させることにより種々の機能が導入された糸状又は綿塊状繊維物質を用いた繊維製品を得ることが記載されている。
【先行技術文献】
【特許文献】
【０００４】
【特許文献１】特開２００２−３３９１８７号公報
【発明の概要】
【発明が解決しようとする課題】
【０００５】
しかしながら、上述のような方法による反応では、例えば目標グラフト率にもよるがポリエステル繊維と綿の混紡糸のようにラジカル生成の比較的しにくいポリエステル繊維と、ラジカル生成の比較的し易い綿とを組み合わせるなど工夫が必要であると思われる。すなわち、ラジカル生成の比較的しにくい汎用繊維であるポリエステル繊維等においては、ラジカルの安定性が十分とは言えず、ポリエステル繊維１００％からなる糸に機能性を付与するには必ずしも十分とは言えなかった。
【０００６】
この発明は、かかる技術的背景に鑑みてなされたものであって、繊維布帛において、布帛を構成する糸の少なくとも一部にラジカル重合性モノマーとしてカルボキシル基またはスルホン酸基がグラフト重合され塩基性ガス消臭機能が付与された糸を含む機能性布帛、また、ラジカル重合性モノマーとしてアミノ基がグラフト重合され酸性ガス消臭機能が付与された糸を含む機能性布帛、さらに、ラジカル重合性モノマーとしてカルボキシル基またはスルホン酸基がグラフト重合された後、アルカリ金属塩処理によって帯電防止機能、吸湿機能、発熱機能が付与された糸を含む機能性布帛、そして、ラジカル重合性モノマーとしてカルボキシル基またはスルホン酸基がグラフト重合された後、銀イオン交換処理によって抗菌機能が付与された糸を含む機能性布帛の製造方法を提供することを目的とする。このようにして、優れた耐久性を有する機能性布帛を得ることができる。
【課題を解決するための手段】
【０００７】
前記目的を達成するために、本発明は以下の手段を提供する。
【０００８】
［１］繊維布帛において、布帛を構成する糸の少なくとも一部は、ラジカル重合性モノマーとしてカルボキシル基またはスルホン酸基がグラフト重合され塩基性ガス消臭機能が付与された糸を含むことを特徴とする機能性布帛の製造方法。
【０００９】
［２］繊維布帛において、布帛を構成する糸の少なくとも一部は、ラジカル重合性モノマーとしてアミノ基がグラフト重合され酸性ガス消臭機能が付与された糸を含むことを特徴とする機能性布帛の製造方法。
【００１０】
［３］繊維布帛において、布帛を構成する糸の少なくとも一部は、ラジカル重合性モノマーとしてカルボキシル基またはスルホン酸基がグラフト重合された後、アルカリ金属塩処理によって帯電防止機能、吸湿機能、及び発熱機能が付与された糸を含むことを特徴とする機能性布帛の製造方法。
【００１１】
［４］繊維布帛において、布帛を構成する糸の少なくとも一部は、ラジカル重合性モノマーとしてカルボキシル基またはスルホン酸基がグラフト重合された後、銀イオン交換処理によって抗菌機能が付与された糸を含むことを特徴とする機能性布帛の製造方法。
【００１２】
［５］前記ラジカル重合性モノマーがグラフト重合される糸が、ポリエステル糸である請求項１〜４のいずれか１項に記載の機能性布帛の製造方法。
【００１３】
［６］前記ポリエステル糸に電子線を照射する電子線照射工程と、前記ポリエステル糸にラジカル重合性モノマーを接触させる接触工程と、前記接触工程後の前記ポリエステル糸を８０℃〜１４０℃の範囲の温度で加熱することで、前記ラジカル重合性モノマーを前記ポリエステル糸に重合させるグラフト重合工程と、を含み、前記電子線照射工程、前記接触工程及び前記グラフト重合工程が不活性雰囲気で連続で実施された請求項５に記載の機能性布帛の製造方法。
【００１４】
［７］請求項１〜６のいずれか１項に記載の製造方法により得られた機能性布帛。
【発明の効果】
【００１５】
［１］の発明では、繊維布帛において、布帛を構成する糸の少なくとも一部は、ラジカル重合性モノマーとしてカルボキシル基またはスルホン酸基がグラフト重合されるので、例えばアンモニアやアミン等の塩基性ガスを吸着することができる。すなわち、塩基性ガス消臭機能が付与された糸を含むので、消臭性能に優れるとともに、カルボキシル基またはスルホン酸基は繊維と共有結合しているため耐久性にも優れた機能性布帛を製造できる。
【００１６】
［２］の発明では、繊維布帛において、布帛を構成する糸の少なくとも一部は、ラジカル重合性モノマーとしてアミノ基がグラフト重合されるので、例えば酢酸やイソ吉草酸等の酸性ガスを吸着することができる。すなわち、
酸性ガス消臭機能が付与された糸を含むので、消臭性能に優れるとともに、アミノ基は繊維と共有結合しているため耐久性にも優れた機能性布帛を製造できる。
【００１７】
［３］の発明では、繊維布帛において、布帛を構成する糸の少なくとも一部は、ラジカル重合性モノマーとしてカルボキシル基またはスルホン酸基がグラフト重合された後、アルカリ金属塩処理によって帯電防止機能、吸湿機能、及び発熱機能が付与された糸を含むので、帯電防止性能、吸湿性能、及び発熱機能性能に優れるとともに耐久性にも優れた機能性布帛を製造できる。
【００１８】
［４］の発明では、繊維布帛において、布帛を構成する糸の少なくとも一部は、ラジカル重合性モノマーとしてカルボキシル基またはスルホン酸基がグラフト重合された後、銀イオン交換処理によって抗菌機能が付与された糸を含むので、抗菌性能に優れるとともに耐久性にも優れた機能性布帛を製造できる。
【００１９】
［５］の発明では、前記ラジカル重合性モノマーがグラフト重合される糸が、ポリエステル糸であるので、従来から耐久性の要求される用途に広く用いられ、適用範囲の広い機能性布帛を製造できる。
【００２０】
［６］の発明では、ポリエステル糸に電子線を照射することでラジカルを形成し、該電子線照射後のポリエステル糸にラジカル重合性モノマーを接触させて８０℃〜１４０℃の範囲の温度で加熱することでラジカル重合性モノマーをポリエステル糸に十分にグラフト重合させることができる。電子線照射工程、接触工程及びグラフト重合工程を不活性雰囲気で連続で行うことで、電子線照射によって生成したラジカルの失活が抑制されるので、高いグラフト率のポリエステル糸を得ることができる。
【００２１】
［７］の発明では、塩基性ガス消臭機能、酸性ガス消臭機能、帯電防止機能、吸湿機能、及び発熱機能、抗菌機能の求められる要求に応じて機能を選択できるとともに、各機能の耐久性に優れた機能性布帛が提供される。
【発明を実施するための形態】
【００２２】
本発明に係る機能性布帛の製造方法によれば、繊維布帛において、布帛を構成する糸の少なくとも一部にラジカル重合性モノマーとしてカルボキシル基またはスルホン酸基がグラフト重合され塩基性ガス消臭機能が付与された糸を含む機能性布帛を提供できる。
【００２３】
また、ラジカル重合性モノマーとしてアミノ基がグラフト重合され酸性ガス消臭機能が付与された糸を含む機能性布帛を提供できる。
【００２４】
さらに、ラジカル重合性モノマーとしてカルボキシル基またはスルホン酸基がグラフト重合された後、アルカリ金属塩処理によって帯電防止機能、吸湿機能、発熱機能が付与された糸を含む機能性布帛を提供できる。
【００２５】
そして、ラジカル重合性モノマーとしてカルボキシル基またはスルホン酸基がグラフト重合された後、銀イオン交換処理によって抗菌機能が付与された糸を含む機能性布帛の製造方法を提供できる。
【００２６】
このようにして、上述の機能の中から求められる要求に応じて機能を選択できるとともに、各機能の耐久性に優れた機能性布帛を製造できる。
【００２７】
本発明に係る機能性布帛の製造方法によれば、ポリエステル糸に電子線を照射する電子線照射工程と、前記ポリエステル糸にラジカル重合性モノマーを接触させる接触工程と、前記接触工程後の前記ポリエステル糸を８０℃〜１４０℃の範囲の温度で加熱することで、前記ラジカル重合性モノマーを前記ポリエステル糸に重合させるグラフト重合工程と、を含み、前記電子線照射工程、前記接触工程及び前記グラフト重合工程が不活性雰囲気で連続で実施されたポリエステル糸を少なくとも一部に含む機能性布帛の製造方法を提供できる。
【００２８】
本発明に係る機能性布帛の製造方法によれば、ポリエステル糸に電子線を照射することでラジカルを形成し、該電子線照射後のポリエステル糸にラジカル重合性モノマーを接触させて８０℃〜１４０℃の範囲の温度で加熱することでラジカル重合性モノマーをポリエステル糸に十分にグラフト重合させることができる。電子線照射工程、接触工程及びグラフト重合工程を不活性雰囲気で連続で行うことで、電子線照射によって生成したラジカルの失活が抑制されるので、高いグラフト率のポリエステル糸を少なくとも一部に含む機能性布帛を得ることができる。このようにして、従来から耐久性の要求される用途に広く用いられ、適用範囲の広い機能性布帛の製造方法を提供できる。
【００２９】
本発明において、布帛を構成する糸の素材としては特に限定されるものではなく、ポリエステル繊維、ポリアミド繊維、ポリプロピレン繊維、アクリル繊維、レーヨン繊維等の繊維からなるもの等を好適に使用でき、その他麻、綿、羊毛等の天然繊維からなるもの等も使用できる。なかでも、ポリエステル繊維は、従来から耐久性の要求される用途に広く用いられているので、適用範囲が広く好ましい。
【００３０】
本発明における布帛の形態としては特に限定はされなく、例えば、織物、編物、パイル織編物等を挙げることができる。織機、編機等公知の方法を用いて、布帛とすることができる。上述の機能が付与された糸を少なくとも一部に使用して、製織あるいは製編すればよい。
【００３１】
ラジカル重合性モノマーとしてカルボキシル基またはスルホン酸基がグラフト重合され塩基性ガス消臭機能が付与された糸を少なくとも一部に使用して、製織あるいは製編すれば塩基性ガス消臭機能を有する布帛を製造することができ、ラジカル重合性モノマーとしてアミノ基がグラフト重合され酸性ガス消臭機能が付与された糸を少なくとも一部に使用して、製織あるいは製編すれば酸性性ガス消臭機能を有する布帛を製造することができ、ラジカル重合性モノマーとしてカルボキシル基またはスルホン酸基がグラフト重合された後、アルカリ金属塩処理によって帯電防止機能、吸湿機能、及び発熱機能が付与された糸を少なくとも一部に使用して、製織あるいは製編すれば帯電防止機能、吸湿機能、及び発熱機能を有する布帛を製造することができ、ラジカル重合性モノマーとしてカルボキシル基またはスルホン酸基がグラフト重合された後、銀イオン交換処理によって抗菌機能が付与された糸を少なくとも一部に使用して、製織あるいは製編すれば抗菌機能を有する布帛を製造することができる。
【００３２】
さらに、例えば塩基性ガス消臭機能が付与された糸と酸性ガス消臭機能が付与された糸を交互にたて糸に使用し、帯電防止機能、吸湿機能、及び発熱機能が付与された糸と抗菌機能が付与された糸とを緯糸に使用して平織組織で製織するなど要求に合わせて適宜組み合わせることができるので、各種用途に広く用いることができる。
【００３３】
前記ラジカル重合性モノマーとしては、塩基性ガス消臭機能付与にはラジカル重合性モノマーとしてカルボキシル基またはスルホン酸基を有することが必要であり、アクリル酸、２−アクリルアミド−２−メチルプロパンスルホン酸などを挙げることができる。また、酸性ガス消臭機能付与にはラジカル重合性モノマーとしてアミノ基を有することが必要であり、Ｎ-ジメチルアミノプロピルアクリルアミドなどを挙げることができる。さらに、帯電防止機能、吸湿機能、及び発熱機能付与には、アルカリ金属塩処理に先立ってラジカル重合性モノマーとして、カルボキシル基またはスルホン酸基を有することが必要であり、アクリル酸、２−アクリルアミド−２−メチルプロパンスルホン酸などを挙げることができる。そして、抗菌機能付与には、銀イオン交換処理に先立ってラジカル重合性モノマーとして、カルボキシル基またはスルホン酸基を有することが必要であり、アクリル酸、２−アクリルアミド−２−メチルプロパンスルホン酸などを挙げることができる。
【００３４】
糸にラジカル重合性モノマーをグラフト重合させるには、ガンマ線、イオンビーム、電子線等を糸に照射することで生成したラジカルと、ラジカル重合性モノマーとを接触させ、糸を加熱することによってグラフト重合させる。
【００３５】
本発明におけるアルカリ金属塩処理は、水酸化ナトリウムや炭酸ナトリウム等のアルカリ金属塩の水溶液を用いて処理を施す。ラジカル重合モノマーがグラフト重合された後に、前記アルカリ金属塩処理を施すことで、帯電防止機能、吸湿機能、及び発熱機能を付与することができる。
【００３６】
本発明における銀イオン交換処理は、硝酸銀水溶液等の銀イオンを含む溶液用いて処理を施す。ラジカル重合モノマーがグラフト重合された後に、前記銀イオン交換処理を施すことで、抗菌機能が付与することができる。
【００３７】
（電子線照射工程）
照射する電子線の量は、１０ｋＧｙ〜３００ｋＧｙの範囲に設定するのが好ましい。照射量が１０ｋＧｙ以上であることでグラフト重合に必要な量のラジカルが得られる。３００ｋＧｙ以下であることで糸を構成する繊維の主鎖の切断を防止でき、糸の物性の低下を抑制することができる。電子線照射で生成されたラジカルが失活しないように不活性雰囲気で行う。具体例としては、密閉状態の空間内の酸素濃度を可能な限り低くした状態や、空気を窒素によって置換した雰囲気等を挙げることができる。
【００３８】
（接触工程）
接触工程では、糸にラジカル重合性モノマーを接触させる。糸にラジカル重合性モノマーを接触させる方法としては、公知の方法を用いれば良く、例えばディップ法、コーティング法、スプレー法を挙げることができる。ラジカル重合性モノマーを水と低級アルコール等の溶媒に希釈した希釈溶液を、ディップ法、コーティング法、スプレー法などで糸に接触させる。前記希釈溶液中のラジカル重合性モノマーの濃度は、１〜７０質量％とするのが良い。糸に対する前記ラジカル重合性モノマーの付着量は、糸１００質量部に対し、０．５〜５０質量部に設定するのが好ましい。
【００３９】
（グラフト重合工程）
グラフト重合工程では、糸を加熱することによってラジカル重合性モノマーを糸にグラフト重合させる。加熱温度は、８０℃〜１４０℃の範囲に設定するのが好ましい。８０℃以上とすることで重合速度が大きくなり十分なグラフト率を得ることができるとともに、１４０℃以下とすることでグラフト鎖同士の結合により重合の停止反応が起こることを抑制することができる。中でも、グラフト重合工程では糸を１００℃〜１２０℃の範囲に加熱するのが好ましい。
【００４０】
本発明において、各工程での不活性雰囲気としては、酸素濃度が５０００ｐｐｍ以下の不活性雰囲気にするのが好ましい。
【実施例】
【００４１】
次に、本発明の具体的な実施例について説明するが、本発明はこれらの実施例のものに特に限定されるものではない。一例として使用した布帛の構成および各試験の方法は次の通りである。なお、洗濯（ＪＩＳ  ０２１７  １０３法に準じる方法で１０回）を行なった試験布帛を用いて、各種試験を実施した。評価結果を表１に示す。
【００４２】
＜塩基性ガス消臭糸＞・・・糸Ａ
３３３ｄｔｅｘ１４４フィラメントのポリエステル糸に１００ｋＧｙの電子線を照射した（電子線照射工程）。次に、ポリエステル糸にディップ法でラジカル重合性モノマー（５質量％のアクリル酸水溶液）に接触させ、ポリエステル糸の表面にラジカル重合性モノマーを付着させた（接触工程）。続いて、１２０℃で加熱しラジカル重合成モノマーをポリエステル糸にグラフト重合させた（グラフト重合工程）。上述の電子線照射工程、接触工程、グラフト重合工程を窒素雰囲気（酸素濃度４００ｐｐｍ）のもと連続で実施した。次に、前記グラフト工程を経て得られたポリエステル糸を８０℃の温水で洗浄した後、８０℃で１２時間乾燥し塩基性ガス消臭糸を得た。
【００４３】
＜酸性ガス消臭糸＞・・・糸Ｂ
３３３ｄｔｅｘ１４４フィラメントのポリエステル糸に１００ｋＧｙの電子線を照射した（電子線照射工程）。次に、ポリエステル糸にディップ法でラジカル重合性モノマー（５質量％のＮ，Ｎ-ジメチルアミノプロピルアクリルアミド水溶液）に接触させ、ポリエステル糸の表面にラジカル重合性モノマーを付着させた（接触工程）。続いて、１２０℃で加熱しラジカル重合成モノマーをポリエステル糸にグラフト重合させた（グラフト重合工程）。上述の電子線照射工程、接触工程、グラフト重合工程を窒素雰囲気（酸素濃度４００ｐｐｍ）のもと連続で実施した。次に、前記グラフト工程を経て得られたポリエステル糸を８０℃の温水で洗浄した後、８０℃で１２時間乾燥し酸性ガス消臭糸を得た。
【００４４】
＜帯電防止・吸湿・吸湿発熱糸＞・・・糸Ｃ
上述の糸Ａを公知の方法で巻き上げたチーズを、２質量％のＮａ２ＣＯ３水溶液に８０℃で３０分間接触させ、８０℃の温水で洗浄した後、８０℃で１２時間乾燥し帯電防止・吸湿・吸湿発熱糸を得た。
【００４５】
＜抗菌糸＞・・・糸Ｄ
上述の糸Ａを公知の方法で巻き上げたチーズを、０．５質量％の硝酸銀水溶液に２３℃で６０分間接触させ、８０℃の温水で洗浄した後、８０℃で１２時間乾燥し抗菌糸を得た。
【００４６】
＜実施例１＞
経糸に糸Ａ、緯糸に糸Ｂを用いて、公知の方法で平織物（密度：縦糸６３本／インチ、緯糸５８本／インチ）を製織し、機能性布帛を得た。
【００４７】
＜実施例２〜６＞
実施例１において、経糸、緯糸にそれぞれ用いる糸を替えて、実施例１と同様にして機能性布帛を得た。用いる糸の組み合わせを表１に記した。
【００４８】
＜比較例１＞  
実施例１において、電子線照射を施していない３３３ｄｔｅｘ１４４フィラメントのポリエステル糸を用いた以外は、実施例１と同様にして布帛を得た。
【００４９】
＜比較例２＞  
＜消臭糸＞・・・糸Ｅ
水１００質量部に、ケイ酸アルミニウム１質量部、酸化亜鉛１．５質量部、ジエチレントリアミンを３質量％坦持した多孔質二酸化ケイ素を２質量部、そしてアクリル系バインダー（東亞合成株式会社製ＫＢ４９００、固形分４５質量％）を５質量部添加し攪拌した処理液を、３３３ｄｔｅｘ１４４フィラメントのポリエステル糸にディップコーティングし、１２０℃で乾燥させて消臭糸を得た。
＜吸湿糸＞・・・糸Ｆ
水１００質量部にポリアクリル酸ナトリウム２質量部、アクリル系バインダー（東亞合成株式会社製ＫＢ４９００、固形分４５質量％）を２質量部添加し攪拌した処理液を、３３３ｄｔｅｘ１４４フィラメントのポリエステル糸にディップコーティングし、１２０℃で乾燥させて吸湿糸を得た。
【００５０】
＜比較例２＞
＜抗菌糸＞・・・糸Ｇ
水１００質量部に２質量％の銀を坦持したゼオライト２質量％、アクリル系バインダー（東亞合成株式会社製ＫＢ４９００、固形分４５質量％）を２質量部添加し攪拌した処理液を、３３３ｄｔｅｘ１４４フィラメントのポリエステル糸にディップコーティングし、１２０℃で乾燥させて抗菌糸を得た。
【００５１】
【表１】
2013155464.tif 000002
【００５２】
（アンモニア消臭性能）
試験布帛片（１０ｃｍ×２０ｃｍ）を内容量５００ミリリットルの袋内に入れた後、袋内において濃度が２００ｐｐｍとなるようにアンモニアガスを注入し、１時間経過後にアンモニアガスの残存濃度を測定し、この測定値よりアンモニアガスを除去した総量を算出し、これよりアンモニアガスの除去率（％）を算出した。
【００５３】
（酢酸消臭性能）
アンモニアガスに代えて酢酸ガスを用いて袋内において濃度が２００ｐｐｍとなるように注入した以外は、上記アンモニア消臭性能測定と同様にして酢酸の除去率（％）を算出した。
【００５４】
そして、除去率が９５％以上であるものを「◎」、除去率が８０％以上９５％未満であるものを「○」、除去率が７０％以上８０％未満であるものを「△」、除去率が７０％未満であるものを「×」と評価し表１のような結果を得た。
【００５５】
（摩擦帯電圧試験法）
京大式ロータリースタティックテスターを用いてＪＩＳ Ｌ１０９４の５．２Ｂ法に準拠して試験を行った。摩擦布には、ＪＩＳ Ｌ０８０３に規定される羊毛白布１号及びポリエステル白布１０号を使用し、摩擦布張力６．３７Ｎにて試験片を摩擦し、摩擦開始から３分後の帯電圧（Ｖ）を測定した（試験環境条件：２０℃、３０％ＲＨ）。帯電圧（Ｖ）が２０００V以下を合格とした。
【００５６】
（吸湿発熱性能測定試験）
温度上昇測定・・・・乾燥温度１２０℃で３０分行った後、デシケーターにいれ、２０℃で放冷し１時間後２０℃、湿度９０％の環境下でサーモグラフによって測定し最大の値を温度上昇値とした。２℃より大きいものを合格とした。
官能評価・・・・・・電子線照射を実施していない織物（比較例１）を手で触れた感触を基準に、温かいと感じるかどうかを一対比較法で評価し、被験者数を１０人とし、８０％以上の人が温かいと感じたものを合格とした（気温２０℃、湿度３０％の室内にて評価）。
【００５７】
（水分率の測定）
１２０℃で２時間乾燥させた後の布帛の重量（Ａ）を測定し、その後２０℃で２４時間放置した後の布帛の重量（Ｂ）を測定し、次の計算式から水分率（％）を算出した。水分率（％）が５％以上を合格とした。
水分率（％）＝（Ｂ−Ａ）／Ａ×１００
【００５８】
（抗菌性能測定）
繊維製品の抗菌試験方法ＪＩＳ  Ｌ１９０２統一法に準拠して抗菌性能を評価した。試験菌体としては黄色ブドウ球菌を用いた。減菌試験布に前記試験菌体を注加し、１８時間培養した後の生菌数を計測し、殖菌数に対する生菌数を求め、次ぎの基準に従った。即ちｌｏｇ（Ｂ／Ａ）＞１．５の条件下ｌｏｇ（Ｂ／Ｃ）を静菌活性値とし、これが２．２以上である場合を合格とした。但し、Ａは無加工品の接種直後分散回収した菌数、Ｂは無加工品の１８時間培養後分散回収した菌数、Ｃは加工品の１８時間培養後分散回収した菌数をそれぞれ表す。
【産業上の利用可能性】
【００５９】
本発明の製造方法で得られた機能性布帛は、布帛を構成する糸の少なくとも一部にラジカル重合性モノマーがグラフト重合処理され、帯電防止機能、吸湿機能、発熱機能、抗菌機能が付与され各機能の性能耐久性に優れているので、例えば、衣料、寝具、自動車や鉄道車両用シート表皮等に好適に用いられる。